(57)【要約】【課題】耐摩耗性および耐候性等の耐久性、水滴離水性（滑水性ともいう）、ならびに防汚性の向上した撥水性ガラス板およびその製造方法、ならびにそれを用いた乗り物および建築物の窓ガラスを提供する。【解決手段】第１の官能基を有する第１の膜化合物の形成する被膜で被覆されたガラス基材１１の表面に、第２の官能基を有する第２の膜化合物の形成する被膜で表面の少なくとも一部が被覆された撥水性の透明微粒子１２が、第１および第２の官能基と、カップリング剤の有するカップリング反応基とのカップリング反応により形成された結合を介して固定されている撥水性ガラス板１０、ならびにこれを用いた乗り物および建築物の窓ガラス。【選択図】図１
2008273784.tif 000002
【特許請求の範囲】
【請求項１】
第１の官能基を有する第１の膜化合物の形成する被膜で被覆されたガラス基材の表面に、第２の官能基を有する第２の膜化合物の形成する被膜で表面の少なくとも一部が被覆された撥水性の透明微粒子が、前記第１の官能基とカップリング反応して結合を形成する少なくとも１の第１のカップリング反応基と、前記第２の官能基とカップリング反応して結合を形成する少なくとも１の第２のカップリング反応基とを有するカップリング剤と、前記第１および前記第２の官能基とのカップリング反応により形成された結合を介して固定されていることを特徴とする撥水性ガラス板。
【請求項２】
請求項１記載の撥水性ガラス板において、前記第１および第２の膜化合物は、Ｓｉを介して、それぞれ前記透明微粒子および前記ガラス基材の表面に共有結合していることを特徴とする撥水性ガラス板。
【請求項３】
請求項１および２のいずれか１項に記載の撥水性ガラス板において、前記第１および第２の膜化合物の形成する被膜のいずれか一方または双方が単分子膜であることを特徴とする撥水性ガラス板。
【請求項４】
請求項１〜３のいずれか１項に記載の撥水性ガラス板において、前記透明微粒子の露出した部分の表面が、撥水性官能基を有する第３の膜化合物の形成する被膜で被覆されていることを特徴とする撥水性ガラス板。
【請求項５】
請求項４記載の撥水性ガラス板において、前記撥水性官能基が−ＣＦ３基を含むことを特徴とする撥水性ガラス板。
【請求項６】
請求項４および５のいずれか１項に記載の撥水性ガラス板において、前記第３の膜化合物の形成する被膜が単分子膜であることを特徴とする撥水性ガラス板。
【請求項７】
請求項１〜６のいずれか１項に記載の撥水性ガラス板において、前記透明微粒子が透光性のシリカ、アルミナ、およびジルコニアからなる群より選択されるものであることを特徴とする撥水性ガラス板。
【請求項８】
請求項１〜７のいずれか１項に記載の撥水性ガラス板において、前記透明微粒子の平均粒径が４００ｎｍ以下であることを特徴とする撥水性ガラス板。
【請求項９】
請求項１〜８のいずれか１項に記載の撥水性ガラス板において、前記カップリング反応により形成された結合が、アミノ基またはイミノ基とエポキシ基との反応により形成されたＮ−ＣＨ２ＣＨ（ＯＨ）結合であることを特徴とする撥水性ガラス板。
【請求項１０】
請求項１〜８のいずれか１項に記載の撥水性ガラス板において、前記カップリング反応により形成された結合が、アミノ基またはイミノ基とイソシアネート基との反応により形成されたＮＨ−ＣＯＮＨ結合であることを特徴とする撥水性ガラス板。
【請求項１１】
請求項１〜１０のいずれか１項に記載の撥水性ガラス板において、水に対する接触角が１５０度以上であることを特徴とする撥水性ガラス板。
【請求項１２】
請求項１〜１１のいずれか１項に記載の撥水性ガラス板を装着したことを特徴とする乗り物。
【請求項１３】
請求項１〜１１のいずれか１項に記載の撥水性ガラス板を装着したことを特徴とする建築物の窓ガラス。
【請求項１４】
分子の両端にそれぞれ第１の官能基および第１の結合基を有する第１の膜化合物を含む第１の溶液をガラス基材の表面に接触させ、前記第１の結合基と前記ガラス基材の表面との間で結合を形成させ、前記第１の膜化合物の形成する被膜で前記基材の表面が被覆されたガラス基材を調製する工程Ａと、
分子の両端にそれぞれ第２の官能基および第２の結合基を有する第２の膜化合物を含む第２の溶液を透明微粒子の表面に接触させ、前記第２の結合基と前記透明微粒子の表面との間で結合を形成させ、前記第２の膜化合物の形成する被膜で前記透明微粒子の表面の少なくとも一部が被覆された透明微粒子を調製する工程Ｂと、
前記第１の官能基とカップリング反応して結合を形成する１または２以上の第１のカップリング反応基と、前記第２の官能基とカップリング反応して結合を形成する１または２以上の第２のカップリング反応基とを有する第１のカップリング剤を、前記被覆されたガラス基材および前記被覆された透明微粒子の表面にそれぞれ接触させ、前記第１の官能基と前記第１のカップリング反応基とのカップリング反応、および前記第２の官能基と前記第２のカップリング反応基とのカップリング反応により結合を形成させ、前記被覆された透明微粒子を前記被覆されたガラス基材の表面に結合固定する工程Ｃとを含むことを特徴とする撥水性ガラス板の製造方法。
【請求項１５】
請求項１４記載の撥水性ガラス板の製造方法において、前記工程ＡおよびBのいずれか一方または双方の後に、未反応物を洗浄除去することを特徴とする撥水性ガラス板の製造方法。
【請求項１６】
請求項１４および１５のいずれか１項に記載の撥水性ガラス板の製造方法において、前記工程Cの後に、前記被覆された透明微粒子の露出した表面に、分子の両端にそれぞれ撥水性官能基および前記被覆された透明微粒子の表面基と反応する第３の結合基を有する第３の膜化合物を含む第３の溶液を接触させ、前記撥水性官能基と前記被覆された透明微粒子の表面基との間で結合を形成させ、前記露出した表面に前記第３の膜化合物の形成する撥水被膜を形成する工程Ｄをさらに含むことを特徴とする撥水性ガラス板の製造方法。
【請求項１７】
請求項１６記載の撥水性ガラス板の製造方法において、前記工程Ｄの後に、未反応の前記第３の膜化合物を洗浄除去することを特徴とする撥水性ガラス板の製造方法。
【請求項１８】
請求項１４〜１７のいずれか１項に記載の撥水性ガラス板の製造方法において、前記カップリング反応により形成された結合が、アミノ基またはイミノ基とエポキシ基との反応により形成されたＮ−ＣＨ２ＣＨ（ＯＨ）結合であることを特徴とする撥水性ガラス板の製造方法。
【請求項１９】
請求項１４〜１７のいずれか１項に記載の撥水性ガラス板の製造方法において、前記カップリング反応により形成された結合が、アミノ基またはイミノ基とイソシアネート基との反応により形成されたＮＨ−ＣＯＮＨ結合であることを特徴とする撥水性ガラス板の製造方法。
【請求項２０】
請求項１４〜１９のいずれか１項に記載の撥水性ガラス板の製造方法において、前記第１〜第３の溶液にそれぞれ含まれる前記第１〜第３の膜化合物のいずれか１、２、または３はアルコキシシラン化合物であることを特徴とする撥水性ガラス板の製造方法。
【請求項２１】
請求項１４〜１９のいずれか１項に記載の撥水性ガラス板の製造方法において、前記第１〜第３の溶液にそれぞれ含まれる前記第１〜第３の膜化合物のいずれか１、２、または３はハロシラン化合物であることを特徴とする撥水性ガラス板の製造方法。
【請求項２２】
請求項２０記載の撥水性ガラス板の製造方法において、前記第１〜第３の溶液のうち前記アルコキシシラン化合物を含むものは、さらに、カルボン酸金属塩、カルボン酸エステル金属塩、カルボン酸金属塩ポリマー、カルボン酸金属塩キレート、チタン酸エステルおよびチタン酸エステルキレートからなる群から選択される１または２以上の化合物を含むことを特徴とする撥水性ガラス板の製造方法。
【請求項２３】
請求項２０および２２のいずれか１項に記載の撥水性ガラス板の製造方法において、前記第１〜第３の溶液のうち前記アルコキシシラン化合物を含むものは、さらに、ケチミン化合物、有機酸、アルジミン化合物、エナミン化合物、オキサゾリジン化合物、およびアミノアルキルアルコキシシラン化合物からなる群より選択される１または２以上の化合物を含むことを特徴とする撥水性ガラス板の製造方法。
【発明の詳細な説明】
【技術分野】
【０００１】
本発明は、耐久性があり、高性能な離水性（滑水性ともいう）があり、かつ入射光の表面反射低減効果がある撥水性の被膜が表面に形成された撥水性ガラス板、それを用いた乗り物および建築物の窓ガラス、ならびに撥水性ガラス板の製造方法に関するものである。
【背景技術】
【０００２】
一般に、フッ化炭素基含有クロロシラン系の吸着剤と非水系の有機溶媒よりなる溶液を用い、液相で化学吸着して単分子膜状の撥水撥油防汚性の化学吸着膜単分子膜を形成できることは、すでによく知られている（例えば、特許文献１参照）。
【０００３】
このような溶液中での単分子膜の製造原理は、基材表面のヒドロキシル基等の活性水素とクロロシラン系の吸着剤のクロロシリル基との脱塩酸反応を用いて単分子膜を形成することにある。
【０００４】
【特許文献１】特開平４−１３２６３７号公報
【発明の開示】
【発明が解決しようとする課題】
【０００５】
例えば、上記の方法により得られる従来の単分子膜は、吸着剤と基材表面との共有結合（シロキサン結合）を用いているため、ある程度の耐摩耗性や撥水撥油防汚機能を持っているが、耐摩耗性や撥水性が不足しているという課題があった。
【０００６】
本発明は、撥水撥油防汚性能が要求される自動車等の乗り物や建築物の窓用ガラス板において、耐摩耗性や耐候性等の耐久性、水滴離水性（滑水性）、および防汚性の向上した撥水性ガラス板とその製造方法を提供することを目的とする。
【課題を解決するための手段】
【０００７】
前記目的に沿う第１の発明に係る撥水性ガラス板は、第１の官能基を有する第１の膜化合物の形成する被膜で被覆されたガラス基材の表面に、第２の官能基を有する第２の膜化合物の形成する被膜で表面の少なくとも一部が被覆された撥水性の透明微粒子が、前記第１の官能基とカップリング反応して結合を形成する少なくとも１の第１のカップリング反応基と、前記第２の官能基とカップリング反応して結合を形成する少なくとも１の第２のカップリング反応基とを有するカップリング剤と、前記第１および前記第２の官能基とのカップリング反応により形成された結合を介して共有結合している。
【０００８】
第１の発明に係る撥水性ガラス板において、前記第１および第２の膜化合物は、Ｓｉを介して、それぞれ前記透明微粒子および前記ガラス基材の表面に共有結合していることが好ましい。
ガラス基材および透明微粒子の表面に存在するヒドロキシル基等の表面基は、第１および第２の膜化合物の有するＳｉと反応して、シロキサン結合等の安定な共有結合を形成する。そのため、ガラス基材および透明微粒子の表面をそれぞれ被覆する第１および第２の膜化合物の形成する被膜の耐剥離性が向上し、これらの被膜の剥離による撥水性の透明微粒子の脱落が抑制されるので、得られる撥水性ガラス板の耐候性を向上させる。
【０００９】
第１の発明に係る撥水性ガラス板において、前記第１および第２の膜化合物の形成する被膜のいずれか一方または双方が単分子膜であることが好ましい。
【００１０】
第１の発明に係る撥水性ガラス板において、前記透明微粒子の露出した部分の表面が、撥水性官能基を有する第３の膜化合物の形成する被膜で被覆されていてもよい。
【００１１】
第１の発明に係る撥水性ガラス板において、前記撥水性官能基が−ＣＦ３基を含むことが好ましい。
【００１２】
第１の発明に係る撥水性ガラス板において、前記第３の膜化合物の形成する被膜が単分子膜であることが好ましい。
【００１３】
第１の発明に係る撥水性ガラス板において、前記透明微粒子が透光性のシリカ、アルミナ、およびジルコニアからなる群より選択されるものであってもよい。
【００１４】
第１の発明に係る撥水性ガラス板において、前記透明微粒子の平均粒径が４００ｎｍ以下であることが好ましい。
なお、「平均粒径が４００ｎｍ以下」とは、透明微粒子の一次平均粒径が４００ｎｍ以下であり、かつ粒径が４００ｎｍを超える微粒子数の、微粒子全体に占める割合が５％以下であることをいう。
【００１５】
第１の発明に係る撥水性ガラス板において、前記カップリング反応により形成された結合が、アミノ基またはイミノ基とエポキシ基との反応により形成されたＮ−ＣＨ２ＣＨ（ＯＨ）結合であってもよい。
【００１６】
第１の発明に係る撥水性ガラス板において、前記カップリング反応により形成された結合が、アミノ基またはイミノ基とイソシアネート基との反応により形成されたＮＨ−ＣＯＮＨ結合であってもよい。
【００１７】
第１の発明に係る撥水性ガラス板において、水に対する接触角が１５０度以上であることが好ましい。
【００１８】
第２の発明に係る乗り物は、第１の発明に係る撥水性ガラス板を装着している。
【００１９】
第３の発明に係る建築物の窓ガラスは、第１の発明に係る撥水性ガラス板を装着している。
【００２０】
第４の発明に係る撥水性ガラス板の製造方法は、分子の両端にそれぞれ第１の官能基および第１の結合基を有する第１の膜化合物を含む第１の溶液をガラス基材の表面に接触させ、前記第１の結合基と前記ガラス基材の表面との間で結合を形成させ、前記第１の膜化合物の形成する被膜で前記ガラス基材の表面が被覆されたガラス基材を調製する工程Ａと、分子の両端にそれぞれ第２の官能基および第２の結合基を有する第２の膜化合物を含む第２の溶液を透明微粒子の表面に接触させ、前記第２の結合基と前記透明微粒子の表面との間で結合を形成させ、前記第２の膜化合物の形成する被膜で前記透明微粒子の表面の少なくとも一部が被覆された透明微粒子を調製する工程Ｂと、前記第１の官能基とカップリング反応して結合を形成する１または２以上の第１のカップリング反応基と、前記第２の官能基とカップリング反応して結合を形成する１または２以上の第２のカップリング反応基とを有する第１のカップリング剤を、前記被覆されたガラス基材および前記被覆された透明微粒子の表面にそれぞれ接触させ、前記第１の官能基と前記第１のカップリング反応基とのカップリング反応、および前記第２の官能基と前記第２のカップリング反応基とのカップリング反応により結合を形成させ、前記被覆された微粒子を前記被覆されたガラス基材の表面に結合固定する工程Ｃとを含む。
【００２１】
第４の発明に係る撥水性ガラス板の製造方法において、前記工程ＡおよびBのいずれか一方または双方の後に、未反応物を洗浄除去することが好ましい。
なお、「未反応物」とは、工程Ａにおいては未反応の第１の膜化合物を、工程Ｂにおいては未反応の第２の膜化合物をそれぞれ意味する。
【００２２】
第４の発明に係る撥水性ガラス板の製造方法において、前記工程Cの後に、前記被覆された透明微粒子の露出した表面に、分子の両端にそれぞれ撥水性官能基および前記被覆された透明微粒子の表面基と反応する第３の結合基を有する第３の膜化合物を含む第３の溶液を接触させ、前記撥水性官能基と前記被覆された透明微粒子の表面基との間で結合を形成させ、前記露出した表面に前記第３の膜化合物の形成する撥水被膜を形成する工程Ｄをさらに含んでいてもよい。
この場合において、前記工程Ｄの後に、未反応の前記第３の膜化合物を洗浄除去することが好ましい。
【００２３】
第４の発明に係る撥水性ガラス板の製造方法において、前記カップリング反応により形成された結合が、アミノ基またはイミノ基とエポキシ基との反応により形成されたＮ−ＣＨ２ＣＨ（ＯＨ）結合であってもよい。
【００２４】
第４の発明に係る撥水性ガラス板の製造方法において、前記カップリング反応により形成された結合が、アミノ基またはイミノ基とイソシアネート基との反応により形成されたＮＨ−ＣＯＮＨ結合であってもよい。
【００２５】
第４の発明に係る撥水性ガラス板の製造方法において、前記第１〜第３の溶液にそれぞれ含まれる前記第１〜第３の膜化合物のいずれか１、２、または３はアルコキシシラン化合物であってもよい。
なお、「アルコキシシラン化合物」とは、前記第１〜第３の結合基が、一般式−Ｓｉ（ＯＲ）３（Ｒは任意のアルキル基を表す）で表されるアルコキシシリル基である膜化合物をいう。
【００２６】
第４の発明に係る撥水性ガラス板の製造方法において、前記第１〜第３の溶液にそれぞれ含まれる前記第１〜第３の膜化合物のいずれか１、２、または３はハロシラン化合物であってもよい。
なお、「ハロシラン化合物」とは、第１〜第３の結合基が、一般式−ＳｉＸ３（Ｘは塩素、臭素、およびヨウ素のいずれかを表す）で表されるハロシリル基である膜化合物をいう。
【００２７】
第４の発明に係る撥水性ガラス板の製造方法において、前記第１〜第３の溶液のうち前記アルコキシシラン化合物を含むものは、さらに、カルボン酸金属塩、カルボン酸エステル金属塩、カルボン酸金属塩ポリマー、カルボン酸金属塩キレート、チタン酸エステルおよびチタン酸エステルキレートからなる群から選択される１または２以上の化合物を含むことが好ましい。
【００２８】
第４の発明に係る撥水性ガラス板の製造方法において、前記第１〜第３の溶液のうち前記アルコキシシラン化合物を含むものは、さらに、ケチミン化合物、有機酸、アルジミン化合物、エナミン化合物、オキサゾリジン化合物、およびアミノアルキルアルコキシシラン化合物からなる群より選択される１または２以上の化合物を含むことが好ましい。
【発明の効果】
【００２９】
請求項１〜１１記載の撥水性ガラス板、および請求項１４〜２３記載の撥水性ガラス板の製造方法によれば、撥水撥油防汚機能が要求される、例えば自動車や建築物の窓用ガラス板において、耐摩耗性および耐候性等の耐久性、水滴離水性、ならびに防汚性に優れ乗り物や建築物の窓ガラスに好適な、撥水性ガラス板およびその製造方法を提供できる。
【００３０】
請求項１〜１１記載の撥水性ガラス板、請求項１２記載の乗り物、請求項１３記載の建築物、および請求項１４〜２３記載の撥水性ガラス板の製造方法においては、第1の膜化合物の形成する被膜で被覆されたガラス基材の表面に、第２の膜化合物の形成する被膜で表面の少なくとも一部が被覆された撥水性の透明微粒子が、第1の官能基と第1のカップリング反応基、および第２の官能基と第２のカップリング反応基との間のカップリング反応により形成された結合を介して固定されており、撥水性ガラス板が凹凸を有する複雑な表面形状を呈する。そのため、いわゆる「蓮の葉効果」により高い撥水撥油性を有する。
【００３１】
請求項２記載の撥水性ガラス板においては、第１および第２の膜化合物が、Ｓｉを介してそれぞれガラス基材および透明微粒子の表面の表面に共有結合しているので、耐候性を向上することができる。
【００３２】
請求項３記載の撥水性ガラス板においては、第１の膜化合物および第２の膜化合物の形成する被膜のいずれか一方または双方が単分子膜であるので、これらの被膜による光の反射や散乱の影響を最小限に抑制でき、高い光透過性を有する。
【００３３】
請求項４記載の撥水性ガラス板においては、透明微粒子の露出した部分の表面が、撥水性官能基を有する第３の膜化合物の形成する被膜で被覆されているので、安価で耐磨耗性等に優れているが親水性であるシリカ、アルミナ等の原料を用いて、撥水性の透明微粒子を安価かつ簡便に製造できる。
【００３４】
請求項５記載の撥水性ガラス板においては、撥水性官能基が−ＣＦ３基を含んでいるので、撥水性を向上できるとともに、撥油性および防汚性も併せて付与することができる。
請求項６記載の撥水性ガラス板においては、第３の膜化合物の形成する被膜が単分子膜であるので、第３の膜化合物の形成する被膜による光の反射や散乱の影響を最小限に抑制でき、高い光透過性を有する。
【００３５】
請求項７記載の撥水性ガラス板においては、透明微粒子が、安価であり、耐水性および耐摩耗性能に優れたシリカ、アルミナ、およびジルコニアからなる群より選択されるものであるので、耐候性および耐磨耗性を向上できる。
【００３６】
請求項８記載の撥水性ガラス板においては、透明微粒子の平均粒径が４００ｎｍ以下であるので、可視光の散乱を抑制でき、乗り物や建築物の窓ガラスに用いた場合に、視認性を損なうことがない。
【００３７】
請求項９記載の撥水性ガラス板においては、カップリング反応により形成された結合が、アミノ基またはイミノ基とエポキシ基との反応により形成されたＮ−ＣＨ２ＣＨ（ＯＨ）結合であるので、加熱により強固な結合を形成できる。
【００３８】
請求項１０記載の撥水性ガラス板においては、カップリング反応により形成された結合が、アミノ基またはイミノ基とイソシアネート基との反応により形成されたＮＨ−ＣＯＮＨ結合であるので、加熱により強固な結合を形成できる。
【００３９】
請求項１１記載の撥水性ガラス板においては、水に対する接触角が１５０度以上であるので、水滴の転落角が小さくなり、実質上水滴が付着しなくなる。
【００４０】
請求項１５記載の撥水性ガラス板の製造方法においては、工程ＡおよびＢのいずれか一方または双方の後に、未反応物を洗浄除去するので、第１の膜化合物、および第２の膜化合物の形成する被膜のいずれか一方または双方は単分子膜である。そのため、撥水性ガラス板におけるこれらの被膜による光の反射や散乱の影響を最小限に抑制でき、高い光透過性を有する撥水性ガラス板を得ることができる。
【００４１】
請求項１６記載の撥水性ガラス板の製造方法においては、工程Ｄにおいて、撥水性官能基を有する第３の膜化合物の形成する被膜で透明微粒子の露出した表面を被覆する。そのため、安価で耐磨耗性等に優れているが親水性であるシリカ、アルミナ等の原料を用いて、撥水性の透明微粒子を安価かつ簡便に製造できる。
【００４２】
請求項１７記載の撥水性ガラス板の製造方法においては、工程Ｄの後に、未反応の第３の膜化合物を洗浄除去するので、第３の膜化合物の形成する被膜は単分子膜である。そのため、第３の膜化合物の形成する被膜による光の反射や散乱の影響を最小限に抑制でき、高い光透過性を有する撥水性ガラス板を得ることができる。
【００４３】
請求項１８記載の撥水性ガラス板の製造方法においては、カップリング反応により形成された結合が、アミノ基またはイミノ基とエポキシ基との反応により形成されたＮ−ＣＨ２ＣＨ（ＯＨ）結合であるので、加熱により強固な結合を形成できる。
【００４４】
請求項１９記載の撥水性ガラス板の製造方法においては、カップリング反応により形成された結合が、アミノ基またはイミノ基とイソシアネート基との反応により形成されたＮＨ−ＣＯＮＨ結合であるので、加熱により強固な結合を形成できる。
【００４５】
請求項２０記載の撥水性ガラス板の製造方法においては、第１〜第３の溶液にそれぞれ含まれる第１〜第３の膜化合物のいずれか１、２、または３が、活性水素基との反応の際に有害な塩化水素を発生しないアルコキシシラン化合物であるので、撥水性ガラス板の製造をより安全に行うことができるとともに、製造設備の腐食や酸性廃液の発生を抑制できる。
【００４６】
請求項２１記載の撥水性ガラス板の製造方法では、第１〜第３の溶液にそれぞれ含まれる第１〜第３の膜化合物のいずれか１、２、または３が、活性水素基との反応性の高いハロシラン化合物であるので、撥水性ガラス板の製造をより高効率に行うことができるとともに、触媒の添加が不要になる。
【００４７】
請求項２２記載の撥水性ガラス板の製造方法においては、第１〜第３の溶液のうちアルコキシシラン化合物を含むものが、さらに縮合触媒として、カルボン酸金属塩、カルボン酸エステル金属塩、カルボン酸金属塩ポリマー、カルボン酸金属塩キレート、チタン酸エステルおよびチタン酸エステルキレートからなる群から選択される１または２以上の化合物を含むので、アルコキシシラン化合物と活性水素基との反応時間を短縮し、撥水性ガラス板の製造をより高効率に行うことができる。
【００４８】
請求項２３記載の撥水性ガラス板の製造方法では、第１〜第３の溶液のうちアルコキシシラン化合物を含むものが、ケチミン化合物、有機酸、アルジミン化合物、エナミン化合物、オキサゾリジン化合物、アミノアルキルアルコキシシラン化合物からからなる群より選択される１または２以上の化合物をさらに含むので、アルコキシシラン化合物と活性水素基との反応時間を短縮し、撥水性ガラス板の製造をより高効率に行うことができる。特に、これらの化合物と上述の縮合触媒の両者をともに含む場合には、反応時間をさらに短縮できる。
【発明を実施するための最良の形態】
【００４９】
以下、図面を参照しながら本発明の一実施の形態に係る撥水性ガラス板について説明する。
図１に示すように、本発明の一実施の形態に係る撥水性ガラス板１０は、エポキシ基（第１の官能基の一例）を有する第１の膜化合物の形成する被膜で表面が被覆されたガラス基材の一例であるエポキシ化ガラス基材１１の表面に、エポキシ基（第２の官能基の一例）を有する第２の膜化合物の形成する被膜で表面が被覆された撥水性の透明微粒子の一例である撥水性アルミナ微粒子１２が、カップリング剤の一例である２−メチルイミダゾールの１−位および３−位の窒素原子（カップリング反応基の一例）と、エポキシ化ガラス基材１１および撥水性アルミナ微粒子１２のエポキシ基との反応により形成された結合を介して固定されている。撥水性アルミナ微粒子１２の露出した部分の表面には、ＣＦ３基を含むパーフルオロオクチル基（ＣＦ３（ＣＦ２）７−）（撥水性官能基の一例）を有する膜化合物（第３の膜化合物の一例）の形成する撥水性単分子膜１３（第３の膜化合物の形成する被膜の一例）が共有結合している。
【００５０】
撥水性ガラス板１０の製造方法は、エポキシ基を有するアルコキシシラン化合物（第１の膜化合物の一例）を含む第１の溶液をガラス基材２１の表面に接触させ、アルコキシシラン化合物のアルコキシシリル基（第１の結合基の一例）と、図２（ａ）に模式的に示したガラス基材２１の表面の水酸基２２との反応により、第１の膜化合物の単分子膜（第１の膜化合物の形成する被膜の一例）２３で表面が被覆されたエポキシ化ガラス基材１１（図２（ｂ））を製造する工程Ａと、エポキシ基を有するアルコキシシラン化合物（第２の膜化合物の一例）を含む第２の溶液を、アルコキシシラン化合物のアルコキシシリル基（第２の結合基の一例）と、図３（ａ）に模式的に示したアルミナ微粒子３１の表面に接触させ、水酸基３２との反応により、第２の膜化合物の単分子膜（第２の膜化合物の形成する被膜の一例）３４で表面が被覆されたエポキシ化アルミナ微粒子（透明微粒子の一例）３３（図３（ｂ））を製造する工程Ｂと、あらかじめ２−メチルイミダゾールを、エポキシ化ガラス基材１１に接触させ、反応後、未反応の２−メチルイミダゾールを除去し、表面にイミダゾール基を付与した後、エポキシ化アルミナ微粒子３３をその表面に接触させ、アルミナ微粒子がカップリング結合を介して表面に結合したガラス基材４１（図４）を製造する工程Ｃと、パーフルオロオクチル基を有するアルコキシシラン化合物（第３の膜化合物の一例）を含む第３の溶液を、アルミナ微粒子がカップリング結合を介して表面に結合したガラス基材４１の露出した表面に接触させて、撥水性単分子膜１３（図１参照）を形成する工程Ｄとを含んでいる。
以下、工程Ａ〜Ｄについてより詳細に説明する。
【００５１】
工程Ａでは、第１の膜化合物の単分子膜２３で表面が覆われたエポキシ化ガラス基材１１を製造する。
エポキシ化ガラス基材１１の製造に用いるガラス基材２１の材質、形状、および大きさについて特に制限はなく、乗り物および建築物において使用される任意の窓ガラス材を用いることができる。また、表面に水酸基等の活性水素基が存在していれば、反射防止膜等の表面被膜が形成されていてもよい。なお、本実施の形態において、活性水素基は水酸基２２であるが、活性水素を含むアミノ基やイミノ基等であってもよい。
【００５２】
エポキシ化ガラス基材１１の製造に用いる第１の溶液は、エポキシ基を有するアルコキシシラン化合物と、アルコキシシリル基とガラス基材２１の表面の水酸基２２との縮合反応を促進するための縮合触媒と、非水系の有機溶媒とを混合することにより調製される。
【００５３】
エポキシ基を有するアルコキシシラン化合物としては、直鎖状アルキレン基の両末端に、エポキシ基（オキシラン環）を含む官能基およびアルコキシシリル基をそれぞれ有し、下記の一般式（化１）で表されるアルコキシシラン化合物が好ましい。
【００５４】
【化１】
2008273784.tif 000003
【００５５】
上式において、Ｅはエポキシ基を有する官能基を、ｍは３〜２０の整数を、Ｒは炭素数１〜４のアルキル基をそれぞれ表す。
【００５６】
工程Ａにおいて用いることができるエポキシ基を有するアルコキシシラン化合物の一例としては、下記（１）〜（１２）に示した化合物が挙げられる。
【００５７】
(１)  （ＣＨ２ＯＣＨ）ＣＨ2Ｏ(ＣＨ2)３Ｓｉ(ＯＣＨ３)3
(２)  （ＣＨ２ＯＣＨ）ＣＨ2Ｏ(ＣＨ2)７Ｓｉ(ＯＣＨ３)3
(３)  （ＣＨ２ＯＣＨ）ＣＨ2Ｏ(ＣＨ2)１１Ｓｉ(ＯＣＨ３)3
(４)  （ＣＨ２ＣＨＯＣＨ（ＣＨ２）２）ＣＨ(ＣＨ2)２Ｓｉ(ＯＣＨ３)3
(５)  （ＣＨ２ＣＨＯＣＨ（ＣＨ２）２）ＣＨ(ＣＨ2)４Ｓｉ(ＯＣＨ３)3
(６)  （ＣＨ２ＣＨＯＣＨ（ＣＨ２）２）ＣＨ(ＣＨ2)６Ｓｉ(ＯＣＨ３)3
(７)  （ＣＨ２ＯＣＨ）ＣＨ2Ｏ(ＣＨ2)３Ｓｉ(ＯＣ２Ｈ５)3
(８)  （ＣＨ２ＯＣＨ）ＣＨ2Ｏ(ＣＨ2)７Ｓｉ(ＯＣ２Ｈ５)3
(９)  （ＣＨ２ＯＣＨ）ＣＨ2Ｏ(ＣＨ2)１１Ｓｉ(ＯＣ２Ｈ５)3
(１０)  （ＣＨ２ＣＨＯＣＨ（ＣＨ２）２）ＣＨ(ＣＨ2)２Ｓｉ(ＯＣ２Ｈ５)3
(１１)  （ＣＨ２ＣＨＯＣＨ（ＣＨ２）２）ＣＨ(ＣＨ2)４Ｓｉ(ＯＣ２Ｈ５)3
(１２)  （ＣＨ２ＣＨＯＣＨ（ＣＨ２）２）ＣＨ(ＣＨ2)６Ｓｉ(ＯＣ２Ｈ５)3
【００５８】
ここで、（ＣＨ２ＯＣＨ）ＣＨ２Ｏ−基は、化２で表される官能基（グリシジルオキシ基）を表し、（ＣＨ２ＣＨＯＣＨ（ＣＨ２）２）ＣＨ−基は、化３で表される官能基（３，４−エポキシシクロヘキシル基）を表す。
【００５９】
【化２】
2008273784.tif 000004
【００６０】
【化３】
2008273784.tif 000005
【００６１】
縮合触媒としては、カルボン酸金属塩、カルボン酸エステル金属塩、カルボン酸金属塩ポリマー、カルボン酸金属塩キレート、チタン酸エステルおよびチタン酸エステルキレート等の金属塩が利用可能である。
縮合触媒の添加量は、好ましくはアルコキシシラン化合物の０．２〜５質量％であり、より好ましくは０．５〜１質量％である。
【００６２】
カルボン酸金属塩の具体例としては、酢酸第１スズ、ジブチルスズジラウレート、ジブチルスズジオクテート、ジブチルスズジアセテート、ジオクチルスズジラウレート、ジオクチルスズジオクテート、ジオクチルスズジアセテート、ジオクタン酸第１スズ、ナフテン酸鉛、ナフテン酸コバルト、２−エチルヘキセン酸鉄が挙げられる。
【００６３】
カルボン酸エステル金属塩の具体例としては、ジオクチルスズビスオクチリチオグリコール酸エステル塩、ジオクチルスズマレイン酸エステル塩が挙げられる。
カルボン酸金属塩ポリマーの具体例としては、ジブチルスズマレイン酸塩ポリマー、ジメチルスズメルカプトプロピオン酸塩ポリマーが挙げられる。
カルボン酸金属塩キレートの具体例としては、ジブチルスズビスアセチルアセテート、ジオクチルスズビスアセチルラウレートが挙げられる。
【００６４】
チタン酸エステルの具体例としては、テトラブチルチタネート、テトラノニルチタネートが挙げられる。
チタン酸エステルキレートの具体例としては、ビス（アセチルアセトニル）ジ−プロピルチタネートが挙げられる。
【００６５】
第１の溶液をガラス基材２１の表面に塗布し、室温の空気中で反応させると、アルコキシシリル基とガラス基材２１の表面の水酸基２２とが縮合反応を起こし、下記の化４で示されるような構造を有するエポキシ基を有する第１の膜化合物の単分子膜２３を生成する。なお、酸素原子から延びた３本の単結合はガラス基材２１の表面または隣接するシラン化合物のケイ素（Ｓｉ）原子と結合しており、そのうち少なくとも１本はガラス基材２１の表面のケイ素原子と結合している。
【００６６】
【化４】
2008273784.tif 000006
【００６７】
アルコキシシリル基は、水分の存在下で分解するので、反応は相対湿度４５％以下の空気中で行うことが好ましい。なお、縮合反応は、ガラス基材２１の表面に付着した油脂分や水分により阻害されるので、ガラス基材２１をよく洗浄して乾燥することにより、これらの不純物を予め除去しておくことが好ましい。
縮合触媒として上述の金属塩のいずれかを用いた場合、縮合反応の完了までに要する時間は２時間程度である。
【００６８】
上述の金属塩の代わりに、ケチミン化合物、有機酸、アルジミン化合物、エナミン化合物、オキサゾリジン化合物、アミノアルキルアルコキシシラン化合物からなる群より選択される１または２以上の化合物を縮合触媒として用いた場合、反応時間を１／２〜２／３程度まで短縮できる。
【００６９】
あるいは、これらの化合物を助触媒として、上述の金属塩と混合（質量比１：９〜９：１の範囲で使用可能だが、１：１前後が好ましい）して用いると、反応時間をさらに短縮できる。
【００７０】
例えば、縮合触媒として、ジブチルスズジアセテートの代わりにケチミン化合物であるジャパンエポキシレジン社のＨ３を用い、その他の条件は同一にしてエポキシ化ガラス基材１１の製造を行うと、エポキシ化ガラス基材１１の品質を損なうことなく反応時間を１時間程度にまで短縮できる。
【００７１】
さらに、縮合触媒として、ジャパンエポキシレジン社のＨ３とジブチルスズジアセテートとの混合物（混合比は１：１）を用い、その他の条件は同一にしてエポキシ化ガラス基材１１の製造を行うと、反応時間を２０分程度に短縮できる。
【００７２】
なお、ここで用いることができるケチミン化合物は特に限定されるものではないが、例えば、２，５，８−トリアザ−１，８−ノナジエン、３，１１−ジメチル−４，７，１０−トリアザ−３，１０−トリデカジエン、２，１０−ジメチル−３，６，９−トリアザ−２，９−ウンデカジエン、２，４，１２，１４−テトラメチル−５，８，１１−トリアザ−４，１１−ペンタデカジエン、２，４，１５，１７−テトラメチル−５，８，１１，１４−テトラアザ−４，１４−オクタデカジエン、２，４，２０，２２−テトラメチル−５，１２，１９−トリアザ−４，１９−トリエイコサジエン等が挙げられる。
【００７３】
また、用いることができる有機酸としても特に限定されるものではないが、例えば、ギ酸、酢酸、プロピオン酸、酪酸、マロン酸等が挙げられる。
【００７４】
第１の溶液の調製には、有機塩素系溶媒、炭化水素系溶媒、フッ化炭素系溶媒、シリコーン系溶媒、およびこれらの混合溶媒を用いることができる。アルコキシシラン化合物の加水分解を防止するために、乾燥剤または蒸留により使用する溶媒から水分を除去しておくことが好ましい。また、溶媒の沸点は５０〜２５０℃であることが好ましい。
【００７５】
具体的に使用可能な溶媒としては、非水系の石油ナフサ、ソルベントナフサ、石油エーテル、石油ベンジン、イソパラフィン、ノルマルパラフィン、デカリン、工業ガソリン、ノナン、デカン、灯油、ジメチルシリコーン、フェニルシリコーン、アルキル変性シリコーン、ポリエーテルシリコーン、ジメチルホルムアミド等を挙げることができる。
さらに、メタノール、エタノール、プロパノール等のアルコール系溶媒、あるいはそれらの混合物を用いることもできる。
【００７６】
また、用いることができるフッ化炭素系溶媒としては、フロン系溶媒、フロリナート（米国３Ｍ社製）、アフルード（旭硝子株式会社製）等がある。なお、これらは１種単独で用いても良いし、良く混ざるものなら２種以上を組み合わせてもよい。さらに、ジクロロメタン、クロロホルム等の有機塩素系溶媒を添加してもよい。
【００７７】
第１の溶液におけるアルコキシシラン化合物の好ましい濃度は、０．５〜３質量％である。
【００７８】
反応後、溶媒で洗浄し、未反応物として表面に残った過剰なアルコキシシラン化合物および縮合触媒を除去すると、第１の膜化合物の単分子膜２３で表面が覆われたエポキシ化ガラス基材１１が得られる。このようにして製造されるエポキシ化ガラス基材１１の断面構造の模式図を図２（ｂ）に示す。
【００７９】
洗浄溶媒としては、アルコキシシラン化合物を溶解できる任意の溶媒を用いることができるが、安価であり、溶解性が高く、風乾により容易に除去することのできるジクロロメタン、クロロホルム、Ｎ−メチルピロリドン等が好ましい。
【００８０】
反応後、生成したエポキシ化ガラス基材１１を溶媒で洗浄せずに空気中に放置すると、表面に残ったアルコキシシラン化合物の一部が空気中の水分により加水分解を受け、生成したシラノール基がアルコキシシリル基と縮合反応を起こす。その結果、エポキシ化ガラス基材１１の表面にポリシロキサンよりなる極薄のポリマー膜が形成される。このポリマー膜は、エポキシ化ガラス基材１１の表面に共有結合により固定されていないが、エポキシ基を含んでいるため、２−メチルイミダゾールに対して第１の膜化合物の単分子膜２３と同様の反応性を有している。そのため、洗浄を行わなくても、工程Ｃ以降の撥水性ガラス板１０の製造工程に特に支障をきたすことはない。
【００８１】
本実施の形態においては、エポキシ基を有するアルコキシシラン化合物を用いたが、直鎖状アルキレン基の両末端に、アミノ基およびアルコキシシリル基をそれぞれ有し、下記の一般式（化５）で表されるアルコキシシラン化合物を用いることもできる。
【００８２】
【化５】
2008273784.tif 000007
【００８３】
上式において、ｍは３〜２０の整数を、Ｒは炭素数１〜４のアルキル基をそれぞれ表す。なお、エポキシ基は、アルコキシシリル基との副反応を避けるために、保護基によって保護されていてもよい。保護基は加水分解等により容易に除去できるものが好ましく、ケトンとアミノ基との反応により生成するケチミン誘導体等が挙げられる。
また、アミノ基は、化５に示したような１級アミン以外に２級アミンでもよく、アミノ基の代わりにピロール基、イミダゾール基等のイミノ基を有する官能基を含むアルコキシシラン化合物を用いることができる。
この場合において、用いることができるアミノ基を有するアルコキシシラン化合物の一例としては、下記（２１）〜（２８）に示した化合物が挙げられる。
【００８４】
(２１)  Ｈ2Ｎ(ＣＨ2)３Ｓｉ(ＯＣＨ３)3
(２２)  Ｈ2Ｎ(ＣＨ2)５Ｓｉ(ＯＣＨ３)3
(２３)  Ｈ2Ｎ(ＣＨ2)７Ｓｉ(ＯＣＨ３)3
(２４)  Ｈ2Ｎ(ＣＨ2)９Ｓｉ(ＯＣＨ３)3
(２５)  Ｈ2Ｎ(ＣＨ2)５Ｓｉ(ＯＣ２Ｈ５)3
(２６)  Ｈ2Ｎ(ＣＨ2)５Ｓｉ(ＯＣ２Ｈ５)3
(２７)  Ｈ2Ｎ(ＣＨ2)７Ｓｉ(ＯＣ２Ｈ５)3
(２８)  Ｈ2Ｎ(ＣＨ2)９Ｓｉ(ＯＣ２Ｈ５)3
【００８５】
縮合触媒のうち、スズ（Ｓｎ）塩を含む化合物は、アルコキシシラン誘導体に含まれるアミノ基と反応して沈殿を生成するため、縮合触媒として用いることができない。
したがって、アミノ基を有するアルコキシシラン化合物を用いる場合には、カルボン酸スズ塩、カルボン酸エステルスズ塩、カルボン酸スズ塩ポリマー、カルボン酸スズ塩キレートを除き、第1の溶液と同様の化合物を単独でまたは２種類以上を混合して縮合触媒として用いることができる。
用いることのできる助触媒の種類およびそれらの組み合わせ、溶媒の種類、アルコキシシラン化合物、縮合触媒、および助触媒の濃度、反応条件ならびに反応時間についてはエポキシ基を有するアルコキシシラン化合物を用いる場合と同様であるので、説明を省略する。
（以上工程Ａ）
【００８６】
工程Ｂでは、エポキシ基を有する第２の膜化合物の単分子膜３４で表面が覆われたエポキシ化アルミナ微粒子３３を製造する。
製造される撥水性ガラス板１０の透明度を損なわないためには、エポキシ化アルミナ微粒子３３の製造に用いるアルミナ微粒子３１の粒径は、可視光波長（３８０〜７００ｎｍ）より小さいことが好ましい。具体的には、アルミナ微粒子３１の粒径は１０〜４００ｎｍであることが好ましく、１０〜３００ｎｍであることがより好ましく、１０〜１００ｎｍであることがさらに好ましい。用いられるアルミナ微粒子３１の粒径は単一であってもよいが、２以上の異なる粒径を有するアルミナ微粒子を混合して用いると、得られる撥水性ガラス板１０の表面がフラクタル性を有し、撥水撥油防汚性が向上するため好ましい。
【００８７】
本実施の形態では、透明微粒子としてアルミナ微粒子を用いているが、水酸基、アミノ基等の、アルコキシシリル基およびハロシリル基と反応する活性水素基を表面に有し、透光性を有する任意の微粒子を用いることができる。アルミナ以外に用いることのできる透明微粒子としては、シリカ、ジルコニア等の微粒子が挙げられる。
【００８８】
エポキシ化アルミナ微粒子３３の製造に用いる第２の溶液は、エポキシ基を有するアルコキシシラン化合物と、アルコキシシリル基とアルミナ微粒子３１の表面の水酸基３２との縮合反応を促進するための縮合触媒と、非水系の有機溶媒とを混合することにより調製される。
【００８９】
第２の溶液の調製に用いることのできる助触媒の種類およびそれらの組み合わせ、溶媒の種類、アルコキシシラン化合物、縮合触媒、および助触媒の濃度、反応条件ならびに反応時間については工程Ａと同様であるので、詳しい説明を省略する。
【００９０】
第２の溶液中にアルミナ微粒子３１を分散させ、室温の空気中で反応させると、アルコキシシリル基とアルミナ微粒子３１の表面の水酸基３２とが縮合反応を起こし、図３（ｂ）に模式的に示されるような構造を有する第２の膜化合物の単分子膜３４を生成する。
【００９１】
反応時間、および洗浄溶媒については、工程Ａと同様であるので詳しい説明を省略する。洗浄には、連続処理およびバッチ処理のいずれの方法を用いてもよい。洗浄溶媒とエポキシ化アルミナ微粒子との分離は、ろ過、デカンテーション、および遠心分離等の任意の公知の方法を用いて行うことができる。
【００９２】
本実施の形態においては、エポキシ基を有するアルコキシシラン化合物を用いたが、工程Ａにおいて、アミノ基を有し、前記一般式（化５）で表されるアルコキシシラン化合物を用いる場合には、工程Ｂにおいても同様の化合物を用いる。
【００９３】
なお、本実施の形態においては、透明微粒子としてアルミナ微粒子を用いたが、シリカやジルコニア等の他の無機酸化物系透明微粒子を用いることもできる。これらの微粒子に対して、表面の少なくとも一部をアルキル基またはフルオロアルキル基等の疎水性の官能基で予め化学修飾してもよい。
あるいは、表面に水酸基、アミノ基等の活性水素基を有していれば、アクリル系樹脂等の有機透明微粒子、有機−無機ハイブリッド微粒子等を用いることもできる。
（以上工程Ｂ）
【００９４】
工程Ｃでは、２−メチルイミダゾールを、エポキシ化ガラス基材１１およびエポキシ化アルミナ微粒子３３の表面にそれぞれ接触させ、アルミナ微粒子がカップリング結合を介して表面に結合固定したガラス基材（以下「微粒子固定ガラス基材」という）４１（図４）を製造する。
２−メチルイミダゾールはエポキシ基と反応するアミノ基およびイミノ基をそれぞれ１−位および３−位に有しており、下記の化６に示すような架橋反応により結合を形成する。
【００９５】
【化６】
2008273784.tif 000008
【００９６】
２−メチルイミダゾールを、エポキシ化ガラス基材１１およびエポキシ化アルミナ微粒子３３の表面にそれぞれ接触させる方法としては、例えば、２−メチルイミダゾールの溶液をエポキシ化ガラス基材１１の表面に塗布後、加熱して、エポキシ基と２−メチルイミダゾールの窒素官能基（アミノ基およびイミノ基のいずれか）とをカップリング反応させた後、エポキシ化アルミナ微粒子３３の分散液を塗布する方法が挙げられる。
塗布は、ドクターブレード法、ディップコート法、スピンコート法、スプレー法、スクリーン印刷法等の任意の方法により行うことができる。
あるいは、ＬＢ（ラングミュア−ブロジェット）法等の公知の薄膜形成法を用いてもよい。
塗布後、再度加熱して、エポキシ化アルミナ微粒子３３の表面のエポキシ基と２−メチルイミダゾールの窒素官能基（アミノ基およびイミノ基のいずれか）とカップリング反応させ、カップリング反応により形成された結合を介して、エポキシ化ガラス基材１１の表面にエポキシ化アルミナ微粒子３３を固定する。
【００９７】
２−メチルイミダゾールの溶液の調製には、２−メチルイミダゾールが可溶な任意の溶媒を用いることができるが、価格、室温での揮発性、および毒性等を考慮すると、イソプロピルアルコール、エタノール等の低級アルコール系溶媒が好ましい。分散液の調製に用いられる溶媒も、同様の観点からイソプロピルアルコール、エタノール等の低級アルコール系溶媒が好ましい。
２−メチルイミダゾールの添加量、塗布する溶液の濃度、加熱温度および加熱時間は、用いる基材および微粒子の種類、形成する微粒子膜の膜厚等に応じて適宜調節される。
【００９８】
本実施の形態においては、カップリング剤として２−メチルイミダゾールを用いたが、下記化７で表される任意のイミダゾール誘導体を用いることができる。あるいは、イミダゾール−金属錯体を用いてもよい。
【００９９】
【化７】
2008273784.tif 000009
【０１００】
化７で表されるイミダゾール誘導体の具体例としては、下記（３１）〜（３８）に示すものが挙げられる。
（３１）  ２−メチルイミダゾール（Ｒ２＝Ｍｅ、Ｒ４＝Ｒ５＝Ｈ）
（３２）  ２−ウンデシルイミダゾール（Ｒ２＝Ｃ１１Ｈ２３、Ｒ４＝Ｒ５＝Ｈ）
（３３）  ２−ペンタデシルイミダゾール（Ｒ２＝Ｃ１５Ｈ３１、Ｒ４＝Ｒ５＝Ｈ）
（３４）  ２−メチル−４−エチルイミダゾール（Ｒ２＝Ｍｅ、Ｒ４＝Ｅｔ、Ｒ５＝Ｈ）
（３５）  ２−フェニルイミダゾール（Ｒ２＝Ｐｈ、Ｒ４＝Ｒ５＝Ｈ）
（３６）  ２−フェニル−４−エチルイミダゾール（Ｒ２＝Ｐｈ、Ｒ４＝Ｅｔ、Ｒ５＝Ｈ）
（３７）  ２−フェニル−４−メチル−５−ヒドロキシメチルイミダゾール（Ｒ２＝Ｐｈ、Ｒ４＝Ｍｅ、Ｒ５＝ＣＨ２ＯＨ）
（３８）  ２−フェニル−４，５−ビス（ヒドロキシメチル）イミダゾール（Ｒ２＝Ｐｈ、Ｒ４＝Ｒ５＝ＣＨ２ＯＨ）
なお、Ｍｅ、Ｅｔ、およびＰｈは、それぞれメチル基、エチル基、およびフェニル基を表す。
【０１０１】
また、エポキシ樹脂の硬化剤として用いられる無水フタル酸、無水マレイン酸等の酸無水物、ジシアンジアミド、ノボラック等のフェノール誘導体等の化合物をカップリング剤として用いてもよい。この場合、架橋反応を促進するためにイミダゾール誘導体を触媒として用いてもよい。
【０１０２】
なお、本実施の形態においてはエポキシ基を有する膜化合物を用いた場合について説明しているが、工程ＡおよびＢにおいて、アミノ基またはイミノ基を有する膜化合物を用いる場合には、架橋反応基として２もしくは３以上のエポキシ基または２もしくは３以上のイソシアネート基を有するカップリング剤を用いる。イソシアネート基を有する化合物の具体例としては、ヘキサメチレン−１，６−ジイソシアネート、トルエン−２，６−ジイソシアネート、トルエン−２，４−ジイソシアネート等が挙げられる。
これらのジイソシアネート化合物の添加量は、２−メチルイミダゾールの場合と同様、エポキシ化アルミナ微粒子の５〜１５重量％が好ましい。この場合、膜前駆体の製造に用いることのできる溶媒としては、キシレン等の芳香族有機溶媒が挙げられる。
また、架橋剤としては、エチレングリコールジグリシジルエーテル等の２または３以上のエポキシ基を有する化合物を用いることもできる。
（以上工程Ｃ）
【０１０３】
工程Ｄでは、微粒子固定ガラス基材４１の表面に撥水性単分子膜１３を形成し、撥水性ガラス板１０を製造する。
【０１０４】
撥水性ガラス板１０の製造に用いる第３の溶液は、エポキシ基と反応して共有結合を形成するハロシリル基とフッ化炭素基とを含むハロシラン化合物と、非水系の有機溶媒とを混合することにより調製される。
【０１０５】
フッ化炭素基を含むハロシラン化合物としては、下記の一般式（化８）で表されるハロシラン化合物が挙げられる。
【０１０６】
【化８】
2008273784.tif 000010
【０１０７】
上式において、ｍは０〜２０の整数を、ｎは０〜９の整数を、Ｘは塩素、臭素、およびヨウ素のいずれかをそれぞれ表す。
また、Ｙは、（ＣＨ２）ｋ（ｋは１〜３の整数を表す）および単結合のいずれかを表し、Ｚは、Ｏ（エーテル酸素）、ＣＯＯ、Ｓｉ（ＣＨ３）２、および単結合のいずれかを表す。
【０１０８】
工程Ｄにおいて用いることができるフッ化炭素基を含むハロシラン化合物としては、下記（４１）〜（４６）に示す化合物が挙げられる。
【０１０９】
（４１）ＣＦ３ＣＨ２Ｏ（ＣＨ２）１５ＳｉＣｌ３
（４２）ＣＦ３（ＣＨ２）３Ｓｉ（ＣＨ３）２（ＣＨ２）１５ＳｉＣｌ３
（４３）ＣＦ３（ＣＦ２）５（ＣＨ２）２Ｓｉ（ＣＨ３）２（ＣＨ２）９ＳｉＣｌ３
（４４）ＣＦ３（ＣＦ２）７（ＣＨ２）２Ｓｉ（ＣＨ３）２（ＣＨ２）９ＳｉＣｌ３
（４５）ＣＦ３ＣＯＯ（ＣＨ２）１５ＳｉＣｌ３
（４６）ＣＦ３（ＣＦ２）５（ＣＨ２）２ＳｉＣｌ３
【０１１０】
第３の溶液の調製には、ハロシラン化合物を用いているので、縮合触媒および助触媒が不要であること、アルコール系溶媒が使用できないこと、アルコキシシラン化合物より加水分解を受けやすいので、乾燥溶媒を用い、乾燥空気中（相対湿度３０％以下）で反応を行う点において、工程ＡおよびＢと相違するが、それ以外の反応条件（ハロシラン化合物の濃度、反応時間等）については、工程ＡおよびＢと同様であるので、詳しい説明を省略する。
このようにして得られる撥水性ガラス板１０の断面構造の模式図を図１に示す。
【０１１１】
撥水性単分子膜１３の膜厚は、たかだか１ｎｍ程度であるため、微粒子固定ガラス基材４１の表面に形成された１０ｎｍ以上の凸凹であれば、ほとんど損なわれることがない。また、この凸凹の効果（いわゆる「蓮の葉効果」）により、撥水性ガラス板１０の見かけ上の表面エネルギーを小さくでき、水滴接触角は、１４０度以上（本実施の形態では１５０度程度）となり、超撥水が実現できる。
【０１１２】
また、撥水性ガラス板１０の基材ガラスの表面には、ガラスよりも硬度が高いアルミナ微粒子３１が固定されているので、耐摩耗性も大幅に向上している。
また、撥水性ガラス板１０において、ガラス基材２１の表面に形成されたアルミナ微粒子３１および撥水性単分子膜１３を含む被膜の厚さは、全体で１００ｎｍ程度であるため、ガラス基材２１の透明性が損なわれることもない。
【０１１３】
反応後、生成した撥水性ガラス板１０を溶媒で洗浄せずに空気中に放置すると、表面に残ったアルコキシシラン化合物の一部が空気中の水分により加水分解を受け、生成したシラノール基がハロシリル基と縮合反応を起こす。その結果、撥水性ガラス板１０の表面にポリシロキサンよりなる極薄のポリマー膜が形成される。このポリマー膜は、単分子膜と異なり、その全体が撥水性ガラス板１０の表面に共有結合により固定されていることはないが、フッ化炭素基を有しているため撥水撥油防汚性を有している。そのため、多少耐久性に劣る点を除けば、このままの状態でも撥水性ガラス板１０として使用できる。
【０１１４】
なお、本実施の形態においてはエポキシ基を有する膜化合物を用いた場合について説明しているが、工程ＡおよびＢにおいて、アミノ基またはイミノ基を有する膜化合物を用いる場合には、ハロシラン化合物以外に、例えば、下記（５１）〜（６２）に示すフッ化炭素基を含むアルコキシシラン化合物を用いることができる。
【０１１５】
（５１）ＣＦ３ＣＨ２Ｏ（ＣＨ２）１５Ｓｉ（ＯＣＨ３）３
（５２）ＣＦ３（ＣＨ２）３Ｓｉ（ＣＨ３）２（ＣＨ２）１５Ｓｉ（ＯＣＨ３）３
（５３）ＣＦ３（ＣＦ２）５（ＣＨ２）２Ｓｉ（ＣＨ３）２（ＣＨ２）９Ｓｉ（ＯＣＨ３）３
（５４）ＣＦ３（ＣＦ２）７（ＣＨ２）２Ｓｉ（ＣＨ３）２（ＣＨ２）９Ｓｉ（ＯＣＨ３）３
（５５）ＣＦ３ＣＯＯ（ＣＨ２）１５Ｓｉ（ＯＣＨ３）３
（５６）ＣＦ３（ＣＦ２）５（ＣＨ２）２Ｓｉ（ＯＣＨ３）３
（５７）ＣＦ３ＣＨ２Ｏ（ＣＨ２）１５Ｓｉ（ＯＣ２Ｈ５）３
（５８）ＣＦ３（ＣＨ２）３Ｓｉ（ＣＨ３）２（ＣＨ２）１５Ｓｉ（ＯＣ２Ｈ５）３
（５９）ＣＦ３（ＣＦ２）５（ＣＨ２）２Ｓｉ（ＣＨ３）２（ＣＨ２）９Ｓｉ（ＯＣ２Ｈ５）３
（６０）ＣＦ３（ＣＦ２）７（ＣＨ２）２Ｓｉ（ＣＨ３）２（ＣＨ２）９Ｓｉ（ＯＣ２Ｈ５）３
（６１）ＣＦ３ＣＯＯ（ＣＨ２）１５Ｓｉ（ＯＣ２Ｈ５）３
（６２）ＣＦ３（ＣＦ２）５（ＣＨ２）２Ｓｉ（ＯＣ２Ｈ５）３
【０１１６】
この場合において、第３の溶液の調製に用いることのできる助触媒の種類およびそれらの組み合わせ、溶媒の種類、アルコキシシラン化合物、縮合触媒、および助触媒の濃度、反応条件ならびに反応時間については、スズ（Ｓｎ）を含む化合物を縮合触媒として用いることができない点を除き、工程ＡおよびＢと同様であるので、詳しい説明を省略する。
（以上工程Ｄ）
【０１１７】
撥水性ガラス板１０は、１５０度程度の水滴接触角を有している。
参考として、異なる体積の水滴（０．０２〜０．０８ｍｌ）を用いた実験より求められた、撥水性表面上における水滴に対する接触角と転落角の関係を図５に示す。このグラフより明らかなように、水滴接触角が１５０度以上のとき、水滴の体積に関係なく転落角は１５度以下となる。
そのため、撥水性ガラス板１０を乗り物や建築物の窓ガラス板として用いた場合、ほとんどの水滴は表面にとどまることができずに転落することがわかる。
【０１１８】
撥水性ガラス板１０は、耐摩耗性および耐候性等の耐久性、水滴離水性（滑水性）、ならびに防汚性に優れており、撥水撥油防汚機能が要求される乗り物や建築物の窓用ガラス板として用いることができる。
撥水性ガラス板１０を用いることのできる乗り物としては、自動車、鉄道車両、船舶等が挙げられ、運転席、客室等の別を問わずあらゆる窓の窓用ガラス板として用いることができる。
また、撥水性ガラス板１０を用いることのできる建築物としては、一戸建て住宅、集合住宅、オフィスビル等の任意の建築物が挙げられる。
【実施例】
【０１１９】
以下、本発明の効果を確認するために行った実施例について説明するが、本願発明は、これら実施例によって何ら制限されるものではない。
【０１２０】
なお、本発明に関するガラスには、自動車等の乗り物や建築物の窓用ガラス板があるが、代表例として以下自動車の窓ガラスを取り上げて説明する。
【０１２１】
（実施例１）
（１）エポキシ化ガラス板の調製
自動車用窓ガラス板（フロントスクリーン、サイドスクリーン、およびリアスクリーン）を用意し、よく洗浄して乾燥した。
３−グリシジルオキシプロピルトリメトキシシラン（化９、信越化学工業株式会社製）０．９９重量部、およびジブチルスズビスアセチルアセトナート（縮合触媒）０．０１重量部を秤量し、これを１００重量部のヘキサメチルジシロキサン溶媒に溶解し、第１の溶液を調製した。
【０１２２】
【化９】
2008273784.tif 000011
【０１２３】
このようにして得られた第１の溶液を自動車用窓ガラス板の表面に塗布し、空気中（相対湿度４５％）で２時間程度反応させた。
その後、クロロホルムで洗浄し、過剰なアルコキシシラン化合物およびジブチルスズビスアセチルアセトナートを除去した。
【０１２４】
（２）エポキシ化アルミナ微粒子の調製
３−グリシジルオキシプロピルトリメトキシシラン（化９、信越化学工業株式会社製）０．９９重量部、およびジブチルスズビスアセチルアセトナート（縮合触媒）０．０１重量部を秤量し、これを１００重量部のヘキサメチルジシロキサン溶媒に溶解し、第２の溶液を調製した。
【０１２５】
このようにして得られた第２の溶液に乾燥したアルミナ微粒子（平均粒径２００ｎｍ）を混入撹拌して空気中（相対湿度４５％）で２時間程度反応させた。
その後、クロロホルムで洗浄し、過剰なアルコキシシラン化合物およびジブチルスズビスアセチルアセトナートを除去した。
【０１２６】
（３）微粒子固定ガラス基材の調製
（１）で調製したエポキシ化ガラス基材の表面に、２−メチルイミダゾールのエタノール溶液を塗布し、１００℃で加熱すると、エポキシ基と２−メチルイミダゾールのアミノ基とが反応して反応性ガラス基材が得られた。エタノールで洗浄することにより余分な２−メチルイミダゾールを除去した。
このようにして得られた、２−メチルイミダゾールの形成する被膜でさらに表面が被覆されたエポキシ化ガラス基材の表面に、（２）で調製したエポキシ化アルミナ微粒子のエタノール分散液を塗布し、１００℃で加熱した。反応後、水で洗浄し、余分なエポキシ化アルミナ微粒子を除去した。
【０１２７】
（４）撥水性単分子膜の形成
（ヘプタデカフルオロ−１，１，２，２−テトラヒドロデシル）トリクロロシラン（化１０）１重量部を、脱水したノナン１００重量部に溶解し、第３の溶液を調製した。
（３）で調製した、微粒子固定ガラス基材の表面に、相対湿度３０％以下の乾燥空気中で第３の溶液を塗布し反応させた。反応後、フロン系溶媒で洗浄し、未反応のトリクロロシラン化合物を除去した。
【０１２８】
【化１０】
2008273784.tif 000012
【０１２９】
このようにして得られた撥水撥油防汚性自動車用窓ガラス板の見かけ上の水滴接触角を測定したところ、約１５０度であった。
比較のために、アルミナ微粒子を融着していない自動車用窓ガラス板の表面に（４）と同様に撥水性単分子膜を形成し、水滴接触角の測定を行ったところ最大水滴接触角は１１５度程度であった。
【０１３０】
（実施例２）
自動車用窓ガラス板およびアルミナ微粒子の表面に、アミノ基を有するアルコキシシラン化合物を用いて単分子膜を形成し、カップリング剤としてヘキサメチレン−１，６−ジイソシアネートを用いる以外は、実施例１の（１）〜（４）と同様の方法によっても、撥水性ガラス板を製造できた。
【０１３１】
（実施例３）
実施例１で作成したガラス板と同条件で作成した水滴接触角が１５０度程度（実用上、水滴接触角が１４０度以上であれば同様の効果が得られた。）の撥水撥油防汚性ガラス板を乗用車のフロント窓ガラス（ウインドシールドともいう、傾斜角略４５度）、サイド窓ガラス（傾斜角略７０度）、リア窓ガラス（傾斜角略３０度）として装着し、雨天走行実験を試みた。
【０１３２】
まず、停車中の雨水滴の付着状況を確認したが、どのガラスにも直径５ｍｍ程度以上の水滴の付着はほとんど見られなかった。
【０１３３】
次に、４５ｋｍ／時および６０ｋｍ／時での走行実験を行った。
４５ｋｍ／時走行時における雨水滴の付着状況を確認したところ、直径２ｍｍ程度以上の水滴の付着は、サイド窓ガラス、リア窓ガラスともほとんど無かった。また、フロント窓ガラスでは、走行時、雨水滴が連続して多量に付着したが、直径２ｍｍ程度以上の水滴は上方にすばやく移動し、その後飛散して視界を妨げるほどには残らなかった。
更に速度を上げて６０ｋｍ／時になると、直径２ｍｍ程度以上の水滴は瞬時に飛散してほぼ完全に除去された。
【０１３４】
なお、走行実験中ドアミラーを用い、サイド窓ガラス板を透して後方の視界状況を目視により確認したが、雨水滴による視界のゆがみや視認性の劣化はほとんど感じられなかった。
【０１３５】
また、晴天時、被膜（アルミナ微粒子および撥水撥油防汚性被膜を含む）の有無による車外視認性を比較してみたが、被膜の透明度が、波長４００〜７００ｎｍの光に対して９７％以上であったため、被膜なしの自動車に比べても視認性の劣化は感じられなかった。また、ワイパーに対する耐摩耗性も、ガラスそのままで撥水性被膜を形成した場合に比べ、アルミナ微粒子は硬度が高いので大幅に改善できた。
【０１３６】
以上の実験より、撥水撥油防汚性ガラス板を装着した自動車が、雨天時の安全運転に格別の効果を発揮することが確認できた。
【図面の簡単な説明】
【０１３７】
【図１】本発明の一実施の形態に係る撥水性ガラス板の断面構造を模式的に表した説明図である。
【図２】同撥水性ガラス板の製造方法において、エポキシ化ガラス基材を製造する工程を説明するために分子レベルまで拡大した模式図であり、（ａ）は反応前のガラス基材表面の断面構造、（ｂ）はエポキシ基を有する単分子膜が形成されたエポキシ化ガラス基材の断面構造をそれぞれ表す。
【図３】同撥水性ガラス板の製造方法において、エポキシ化アルミナ微粒子を製造する工程を説明するために分子レベルまで拡大した模式図であり、（ａ）は反応前のアルミナ微粒子の断面構造、（ｂ）はエポキシ基を有する単分子膜が形成されたエポキシ化アルミナ微粒子の断面構造をそれぞれ表す。
【図４】同撥水性ガラス板の製造方法において、微粒子固定ガラス基材を製造する工程を説明するためにその断面構造を分子レベルまで拡大した模式図である。
【図５】撥水性表面上における水滴に対する接触角と転落角との関係を示すグラフである。
【符号の説明】
【０１３８】
１０：撥水性ガラス板、１１：エポキシ化ガラス基材、１２：撥水性アルミナ微粒子、１３：撥水性単分子膜、２１：ガラス基材、２２：水酸基、２３：第１の膜化合物の単分子膜、３１：アルミナ微粒子、３２：水酸基、３３：エポキシ化アルミナ微粒子、３４：第２の膜化合物の単分子膜、４１：微粒子固定ガラス基材
【図１】
2008273784.tif 000013
【図２】
2008273784.tif 000014
【図３】
2008273784.tif 000015
【図４】
2008273784.tif 000016
【図５】
2008273784.tif 000017